(57)【要約】  少なくとも１種のアルカリ金属および遷移金属、その他の主族金属、ランタニドおよびアクチニドからなる群から選択される少なくとも１種の他の金属を含有する微粒子のアルカリ金属含有金属酸化粉末の製造が記載される。これらの成分の前駆物質化合物を、固体の形でまたは溶液または懸濁液の形で、無炎の燃焼から生じるガス流を有するパルス反応器に導入し、部分的にまたは完全に所望の多成分金属酸化物化合物に変換する。【特許請求の範囲】
【請求項１】
粉末の形の多成分金属酸化物化合物の製造方法において、所望の金属酸化物化合物の成分の前駆物質化合物を、固体の形でまたは溶液または懸濁液の形で、無炎の燃焼から生じるガス流を有するパルス反応器に導入し、部分的にまたは完全に所望の金属酸化物化合物に変換し、前駆物質化合物がアルカリ金属の群からの少なくとも１種の第１金属化合物と、遷移金属、その他の主族金属、ランタニドおよびアクチニドからなる群から選択される少なくとも１種の第２金属化合物の所望の比の混合物を含有することを特徴とする多成分金属酸化物化合物の製造方法。
【請求項２】
第１金属化合物がリチウム、ナトリウム、カリウム、ルビジウムおよびセシウムの化合物から選択され、第２金属化合物がアルミニウム、マンガン、コバルト、ジルコニウム、鉄、クロム、亜鉛、ニッケルの化合物およびランタニドの化合物から選択される請求項１記載の方法。
【請求項３】
第１金属化合物および第２金属化合物の前駆物質化合物が無機酸または有機酸の塩または無機化合物または有機化合物であり、水性または非水性溶液としてパルス反応器に導入する請求項１または２記載の方法。
【請求項４】
第１金属化合物および第２金属化合物の前駆物質化合物が硝酸塩、塩化物、硫酸塩、酢酸塩、アミン、水酸化物、炭酸塩、蓚酸塩、クエン酸塩および酒石酸塩の形で存在する請求項３記載の方法。
【請求項５】
前駆物質化合物の水性または非水性溶液が付加的に第１および第２金属化合物の水酸化物、酸化物、炭酸塩、蓚酸塩および／または他の溶解していない塩の形で固体の成分を含有する請求項４記載の方法。
【請求項６】
第１および第２金属化合物の微粒子の水酸化物、酸化物、無機塩または有機塩の形の固体の緊密な混合物をパルス反応器に導入する請求項１または２記載の方法。
【請求項７】
パルス反応器が燃焼室、共鳴管、および場合により共鳴管中に膨張室を有し、燃焼室で燃料の燃焼により熱い燃焼排ガスを製造し、引き続き共鳴管および存在する場合は膨張室に流し、前駆物質化合物を直接パルス反応器の燃焼室に、共鳴管にまたは膨張室に導入する請求項１から６までのいずれか１項記載の方法。
【請求項８】
パルス反応器のガス流が１０〜１３０Ｈｚでパルスする請求項７記載の方法。
【請求項９】
熱い燃焼排ガスの温度が６５０〜１４００℃の範囲である請求項８記載の方法。
【請求項１０】
熱い燃焼排ガスの温度が７００〜１０５０℃の範囲である請求項９記載の方法。
【請求項１１】
二次ガスを燃焼室と膨張室の間で熱い燃焼排ガスに混合し、燃焼排ガスを３００〜８００℃の範囲の温度に冷却する請求項１０記載の方法。
【請求項１２】
パルス反応器用の燃料が水素からなるかまたは水素を含有する請求項７から１１までのいずれか１項記載の方法。
【請求項１３】
第１金属化合物の金属としてリチウムを使用し、アルミニウム、マンガン、コバルト、およびジルコニウムから選択される第２金属化合物の金属と完全にまたは部分的に反応し、化合物ＬｉＡｌＯ２、ＬｉＭｎ２Ｏ４、ＬｉＣｏＯ２またはＬｉ２ＺｒＯ３を形成する請求項１２記載の方法。
【請求項１４】
ドープ化合物が完全にまたは部分的に得られる請求項１記載の方法。
【請求項１５】
ドープ化合物、例えばＬａ０.８５Ｎａ０.１５ＭｎＯ３、ＬｉＣｏ０.８Ｎｉ０.２Ｏ２、ＬｉＡｌｙＣｏ１−ｙＯ２およびＬｉＣｏｙＭｎ２−ｙＯ４が完全にまたは部分的に得られる請求項１４記載の方法。
【請求項１６】
得られた金属酸化物化合物をパルス反応器中で少なくとも１回更に処理する請求項１記載の方法。
【請求項１７】
得られた金属酸化物化合物を炉または流動床反応器中で更に処理する請求項１記載の方法。
【請求項１８】
製造した金属酸化物化合物に存在する可溶性成分を洗浄または抽出により除去する請求項１記載の方法。
【請求項１９】
請求項１から１８までのいずれか１項記載の方法により製造される粉末の形の金属酸化物化合物。
【発明の詳細な説明】
【技術分野】
【０００１】
本発明は粉末の形のアルカリ金属を含有する多成分金属酸化物化合物の製造方法に関する。
【０００２】
多成分金属酸化物化合物は例えば化学においてアルコールを製造するための触媒として使用される。これらの化合物の例は米国特許第４２１９１２６号および米国特許第４６５９７４２号に示される。更にこれらの金属酸化物化合物は、例えばＬｉＡｌＯ２、ＬｉＭｎ２Ｏ４、ＬｉＣｏＯ２またはＬｉ２ＺｒＯ３の化合物のように、セラミック工業および電池の製造に使用される。これらの金属酸化物化合物は、使用特性を改良するために、例えばドープされた金属酸化物化合物Ｌａ０.８５Ｎａ０.１５ＭｎＯ３、ＬｉＣｏ０.８Ｎｉ０.２Ｏ２、ＬｉＡｌｙＣｏ１−ｙＯ２およびＬｉＣｏｙＭｎ２−ｙＯ４の場合のように、付加的にドープできることが知られている。この場合に完成した金属酸化物粉末の特に均一なドーピングが所望される。
【０００３】
アルカリ金属化合物の高い溶解度のために、水溶液からの通常の沈殿法は、特に三成分および多成分金属酸化物が所望の場合は、アルカリ金属含有粉末の製造から実質的に排除される。
【０００４】
回転管状炉または箱形炉中の通常の固体の状態の反応法はかなり固化した、粗い材料を生じ、前記方法を、相当する融点に近いかまたはこれより高い温度で実施するので、この材料を分解することが困難である。固化の危険がない、より低い温度で、固体の状態の反応がきわめて緩慢にのみ進行し、従って経済的に実施できない。更に均一なドープ材料はこれらの通常の熱的方法を使用して取得することがきわめて困難である。
【０００５】
しかし、例えば成分の小型化により、最終生成物を生じる引き続く処理はしばしば小さい平均粒子直径を有する粉末状および／または高い表面積の金属酸化物化合物を必要とし、前記化合物は団結または焼結した材料の際に、集中的粉砕によってのみ取得することができる。この場合に前記材料は粉砕媒体の摩擦により汚染されることがある。
【０００６】
ＷＯＡ２０２／０７２４７１号は高温超伝導体の前駆物質として使用するために適している多成分金属酸化物粉末の製造方法を開示する。この粉末を製造するために、Ｃｕ、Ｂｉ、Ｐｂ、Ｙ、Ｔｌ、Ｈｇ、Ｌａから選択される少なくとも３個の元素を含有する相当する金属塩および／または金属酸化物および／または金属の混合物を、必要な化学量論的比で、固体の形でまたは溶液または懸濁液の形で、無火の燃焼から生じるパルスガス流を有するパルス反応器に導入し、部分的にまたは完全に多成分金属酸化物に変換する。
【０００７】
本発明の課題は、粉末の形で存在し、関係する成分の均一な分布を有する、アルカリ金属を含有する、すなわちリチウム、ナトリウム、カリウム、ルビジウムおよび／またはセシウムを含有する金属酸化物化合物を製造する方法を提供することである。
【０００８】
この課題は、所望の金属酸化物化合物の成分の前駆物質化合物を、固体の形でまたは溶液または懸濁液の形で、無火の燃焼から生じるガス流を有するパルス反応器に導入し、部分的にまたは完全に所望の酸化物化合物に変換することにより解決され、その際、前駆物質化合物は、アルカリ金属の群からの少なくとも１種の第１金属化合物と、遷移金属、その他の主族金属、ランタニドおよびアクチニドからなる群から選択される少なくとも１種の第２金属化合物の所望の比の混合物を含有する。
【０００９】
本発明の範囲で、アルカリ金属含有金属酸化物化合物は、化合物を形成する成分の少なくとも１種がアルカリ金属である、少なくとも２種の成分からなる化合物であると理解される。このための例はＬｉＡｌＯ２またはＬｉＭｎ２Ｏ４である。これにはアルカリ金属および／または金属が部分的に他の金属により置換されている化合物、例えばＬｉＣｏ０.８Ｎｉ０.２Ｏ２が含まれる。同様にアルカリ金属ドーピングを有する化合物（例えばＬａ０.８５Ｎａ０.１５ＭｎＯ３）が含まれ、その際ホスト格子にアルカリ金属イオンが組み込まれる。金属酸化物化合物はこのほかに、適当な方法、例えばＸ線検査により、２個以上の異なる化合物を検出できる材料であると理解される。
【００１０】
金属酸化物化合物は熱ガス流から適当なフィルターにより分離し、引き続き１２５μｍまで、有利に０.１〜５０μｍもしくは１〜３０μｍの平均粒度を有する粉末の形で存在する。前駆物質化合物を溶液の形でパルスガス流に導入する場合は、この方法で処理パラメーターを適当に選択して１０〜１００ｎｍの平均粒度を有するいわゆるナノ粉末も達成できる。
【００１１】
回転管形炉および平炉に比較した本発明の方法の特別な利点は、パルスガス流中のきわめて均一な熱処理である。これは外部加熱（熱壁反応器）による下降管処理のような選択的方法の場合には付与されず、この場合は異なる降下速度および縁部帯域効果により不均一な材料を生じる。同じことは噴霧熱分解法および火炎熱分解法に該当する。
【００１２】
これに対してパルスガス流中の焼成は、かなり大きい固化した凝集物を形成せずに、出発物質または最終物質の軟化温度または溶融温度より低い温度まで出発物質のきわめて均一な処理を可能にする。
【００１３】
前記方法は、アルカリ金属として、リチウム、ナトリウム、カリウム、ルビジウム、セシウムまたはこれらの混合物を含有する金属酸化物化合物の製造を可能にする。第２金属化合物は有利にアルミニウム、マンガン、コバルト、ジルコニウム、鉄、クロム、亜鉛、ニッケル、およびランタニドの化合物から選択される。
【００１４】
アルカリ金属および遷移金属、その他の主族金属、ランタニドおよびアクチニドからなる群からの金属を、適当な前駆物質化合物の混合物の形で前記方法に導入する。溶解していないおよび場合により溶解した前駆物質化合物の水性または非水性溶液または懸濁液をパルス反応器に導入することが有利である。前駆物質化合物は前記金属の無機酸または有機酸の任意の塩または無機化合物または有機化合物であってもよく、特に硝酸塩、塩化物、硫酸塩、酢酸塩、アミン、水酸化物、炭酸塩、蓚酸塩、クエン酸塩、および酒石酸塩である。前駆物質化合物の水性または非水性溶液は付加的に第１および第２金属化合物の水酸化物、酸化物、炭酸塩、蓚酸塩および／または他の溶解していない塩の形で固体の化合物を含有することができる。
【００１５】
同様に、特に反応性の出発物質または物質組成物を反応器に、粉末混合物として、例えば粉末噴射機により導入することが可能である。これらの粉末混合物は第１および第２金属化合物の微粒子の水酸化物、酸化物、炭酸塩、蓚酸塩、および／または溶解していない塩の形の固体の緊密な混合物であってもよい。
【００１６】
本発明の方法に使用するために適したパルス反応器は例えばＷＯ０２／０７２４７１号に記載される。前記反応器は燃焼室および共鳴管を有する。燃焼空気および燃料を空気弁により燃焼室に供給し、空気弁は燃焼室内の圧力が外部の圧力より低い場合に開き、燃焼室内の圧力が外部の圧力より高い場合に閉じる。燃焼室中の燃料ガス混合物の発火は圧力を高め、空気弁を閉鎖し、その結果として、圧縮波が外部に、共鳴管の方向に移動する。共鳴管に流入するガスは燃焼室中の圧力を低下させ、従って弁を再び開放する。これは自動制御する振動を生じ、振動のパルス周波数は反応器の形状および燃焼温度に依存し、当業者により容易に調節できる。パルス周波数を１０〜１３０Ｈｚの範囲に調節することが有利である。
【００１７】
熱い燃焼排ガス温度は約６５０〜１４００℃の範囲の値に調節できる。７００〜１０５０℃の範囲の燃焼排ガス温度を選択することが有利である。
【００１８】
パルス反応器の共鳴管は膨張室により中断することができ、その前方に二次ガスを導入して燃焼排ガスを冷却することができる。共鳴管および膨張室中の熱い燃焼排ガス温度はこの手段により３００〜８００℃の範囲の値に調節できる。この方法で共鳴管中で６５０℃より低い温度を実現することが可能であり、このことは従来のパルス反応器を使用する場合は達成できない。
【００１９】
前駆物質化合物はパルス反応器の燃焼室に、共鳴管に、または膨張室に直接導入できる。パルス反応器に導入する位置の選択は達成されるべき金属酸化物化合物の個々の特性に依存する。最終生成物を生じる反応での処理時間および温度は導入する位置の選択により変動できる。前駆物質の比表面積または反応の完成度のような個々のパラメーター（例えば酸溶解度）をこの方法で調節できる。反応温度は処理時間と組み合わせて例えば最終生成物の結晶変態の形成を決定する。最終生成物がなお微量の好ましくない酸化物を含有する場合に、試験により処理パラメーターの適当な最適化により前記酸化物を除去できることが示された。この最適化のための適当な処理パラメーターは、例えば溶解した前駆物質化合物の濃度、前駆物質化合物それ自体、熱いガス流の温度およびパルス反応器中の滞在時間である。
【００２０】
炭素含有燃料を使用する他の方法と比較した他の利点は、単独燃料としてまたは他の燃料との混合物で水素を使用できることである。
【００２１】
これは炭酸塩の形成を阻止し、炭酸塩はアルカリ金属の場合にきわめて安定であり、すなわちきわめて高い温度まで炭酸塩含有燃料ガスから安定であり、固体の状態の反応を加速した速度で進行できる。
【００２２】
個々の特性（硝酸塩および塩化物含量の減少、変形、表面積、結晶の治療、結晶子の大きさ）を達成するために、パルス反応器中で得られた金属酸化物粉末を更に処理することが必要である。この場合にパルス反応器または多工程パルス反応器の更なる通過を用意することができる。もちろん炉または流動床反応器中の処理のような通常の熱的処理も可能である。しかし金属酸化物化合物を製造する重要な工程は第１処理工程である。引き続く工程は使用特性を最適化する単なる変形である。
【００２３】
同様に使用特性を最適化するために、前記熱処理の代わりに例えば可溶性成分の抽出または洗い落としを用意することができる。
【００２４】
前記方法は、例えば金属酸化物化合物の製造を可能にし、その場合にリチウムの前駆物質化合物がアルミニウム、マンガン、コバルトまたはジルコニウムの化合物と完全にまたは部分的に反応してＬｉＡｌＯ２、ＬｉＭｎ２Ｏ４、ＬｉＣｏＯ２またはＬｉ２ＺｒＯ３の化合物を形成する。更にＬａ０.８５Ｎａ０.１５ＭｎＯ３、ＬｉＣｏ０.８Ｎｉ０.２Ｏ２、ＬｉＡｌｙＣｏ１−ｙＯ２およびＬｉＣｏｙＭｎ２−ｙＯ４のようなドープ化合物を前記方法により完全にまたは部分的に取得することができる。
【００２５】
本発明を以下の実施例により説明する。
【００２６】
例１：ドープ化合物Ｌａ０.８５Ｎａ０.１５ＭｎＯ３の製造
組成Ｌａ０.８５Ｎａ０.１５ＭｎＯ３を有するアルカリ金属含有金属酸化物粉末を製造した。この目的のために、適当な化学量論的比および全酸化物濃度１０質量％（Ｌａ２Ｏ３、Ｎａ２ＯおよびＭｎＯ２として計算して）を有する、硝酸ランタン、硝酸ナトリウムおよび硝酸マンガン（ＩＩ）・４Ｈ２Ｏの水溶液をパルス反応器中で反応させた。前記水溶液を、二成分噴射ノズルを使用して燃焼室に８００℃の温度で、５.３ｋｇ・ｈの速度で導入した。燃料ガス流は天然ガス２.８ｋｇ／ｈであり、燃焼空気流は６６ｋｇ／ｈであった。熱ガス流からセラミックキャンドルフィルターを使用して生成物を分離した。
【００２７】
形成された黒みがかった灰色の粉末は比表面積（ＢＥＴ）１５ｍ２／ｇ、平均粒度ｄ５０（ＣＩＬＡＳ９２０）１４μｍおよび強熱減量１.９％を有した。Ｘ線回折分析はランタンマンガン酸化物ＬａＭｎＯ３の信号のみを示し、従ってドープ化合物Ｌａ０.８５Ｎａ０.１５ＭｎＯ３の形成を示す。化学的分析によりこの結論を確認した。測定値は分析の精度の限界内で予想される組成、すなわちランタン５２.６質量％（理論値５３.０質量％）、マンガン２４.５質量％（理論値２４.７質量％）およびナトリウム１.５４質量％（理論値１.５５質量％）に相当した。
【００２８】
例２：化合物ＬｉＭｎ２Ｏ４の製造
アルカリ金属含有化合物ＬｉＭｎ２Ｏ４を製造した。この目的のために、適当な化学量論的比および全酸化物濃度１０質量％（Ｌｉ２ＯおよびＭｎＯ２として計算して）を有する硝酸リチウムおよび硝酸マンガン（ＩＩ）・４Ｈ２Ｏの水溶液をパルス反応器中で反応させた。前記水溶液を、二成分噴射ノズルを使用して５.３ｋｇ／ｈの速度で、８０５℃で燃焼室に導入した。燃料ガス流は天然ガス２.９ｋｇ／ｈであり、燃焼空気流は６６ｋｇ／ｈであった。熱いガス流からセラミックキャンドルフィルターを使用して生成物を分離した。
【００２９】
形成された黒みがかった灰色の粉末は平均粒度ｄ５０（ＣＩＬＡＳ）３.２μｍおよび強熱減量１.９％を有した。透過電子顕微鏡写真は約６０ｎｍの一次粒度を有する凝集物を示した。Ｘ線回折分析は微量のＭｎ２Ｏ３と一緒にリチウムマンガン酸化物ＬｉＭｎ２Ｏ４の信号を示し、従って所望の化合物の形成を示した。
【００３０】
例３：化合物ＬｉＣｏＯ２の製造
アルカリ金属含有化合物ＬｉＣｏＯ２を製造した。この目的のために、適当な化学量論的比および全酸化物濃度１０質量％（Ｌｉ２ＯおよびＣｏＯとして計算して）を有する硝酸リチウムおよび硝酸コバルト・６Ｈ２Ｏの水溶液をパルス反応器中で反応させた。前記水溶液を、二成分噴射ノズルを使用して５.３ｋｇ／ｈの速度で、７１０℃で燃焼室に導入した。燃料ガス流は天然ガス２.９ｋｇ／ｈであり、燃焼空気流は６６ｋｇ／ｈであった。熱いガス流からセラミックキャンドルフィルターを使用して生成物を分離した。
【００３１】
形成された黒みがかった灰色の粉末は比表面積（ＢＥＴ）１８ｍ２／ｇおよび平均粒度ｄ５０（ＣＩＬＡＳ）１６μｍを有した。Ｘ線回折分析は微量のＣｏ３Ｏ４と一緒にリチウムコバルト酸化物ＬｉＣｏＯ２の信号を示し、従って所望の化合物の形成を示した。
【国際調査報告】
2008512337.tif 000002
2008512337.tif 000003
2008512337.tif 000004
2008512337.tif 000005
2008512337.tif 000006
2008512337.tif 000007